FR 2000567 A1 19690912 FR 6900283 A 19690110 L'invention concerne une pièce moulée présentant une grande résistance aux courants de fuite ; le propre de l'invention étant que la pièce moulée est constituée par une résine polyester non saturée et par du gypse calciné ou du sulfate de caladium anhydre (a-nkydrite) finement broyés, les proportions en poids entre ia résine et la charge étant de 1 : 0,8 à 1 : , de préférence de I : 2 à I : 4. On sait effectuer les mélanges de résines synthé- tiques duroplastiques, ainsi que des résines polyester non saturées ou des résines époxy avec des charges. On sait également dans quelles proportions doivent etre effectués les mélanges dont il vient d'être question.On n'avait cependant, pas encore préconisé l'utilisation de gypse calciné ou d'anhydrite en tant que charge pour la réalisation de pièces moulées devant présenter une grande résistance aux courants de fuite, et il s'est trouvé que de telles charges conféraient aux résines polyester des caractéristiques électriques exceptionnelles, notamment en ce qui concerne la résistance aux courants de fuite, toutefois, l'humlditt présente est fixée par la charge.En outre, il s'est avéré que le gypse calciné, méthodiquement broye, a moins tendance à la sédimentation que d'autres charges dont les grains présentent les mêmes dimensions. De plus, l'expérience a montré que l'uti- lisation de gypse calciné se traduisait par une usure des moules notablement plus réduite que celle occasionnée par d'autres produits comme la poudre de quartz, la poudre de schiste ou autres du môme genre. On obtient une grande rigidité diélectrique (40 Ev/mm) et une résistance exceptionnelle aux courants de fuite (classe W 3c) et au claquage (classe L 3) de telle sorte que les pièces moulées réalisées selon l'invention peuvent être plus particulièrement utilisées comme isolants électriques. C'est ainsi qu'avec le matériau défini par l'invention il est possible de réaliser des isolateurs qui, jusqu'alors étaient confectionnés en céramique ou en verre ; il présente également l'avantage d'une sécurité au bris que n'offrent ni la céramique ni le verre. Afin que l'invention soit mise en oeuvre dans dés conditions favorables, les pièces moulées doivent comporter une charge dont les dimensions des grains sont comprises entre O,OG5 et O,lmm. Il est également possible d'utiliser des charges dont les dimensions des grains sont plus fortes, dans ce cas, cependant, les charges doivent être assorties selon la courbe de Fuller. L'utilisation de grains de dimensions relativen-ent fines, ou l'assortiment défini par la courbe de Fuller permettent d'obtenir des pièces roulées ayant une grande corpacité, grace laquelle les propriétés électriques sont substantiellement améliorées. Les pièces de forme peuvent être obtenues, à volonté, par coulée, par moulage sous pression ou par injection a la presse. On donnera maintenant, à titre d'exemple purement indicatif et nullement limitatif, un mode de réalisation d'une pièce selon l'invention. Après addition d'une partie en poids de pâte de peroxyde de benzoïle du commerce à 100 parties en poids de polyester non saturé du commerce ayant une teneur en styrol comprise entre 30 % et 35 %, le mélange obtenu est intimement malaxé avec 180 parties de gypse de stucage, après quoi la masse est désaérée selon les méthodes habituelles. île peut être mise en forme, au gré, par coulée, par moulage sous pression ou par injection à la presse. les pièces ainsi exécutées de la sorte se distinguent par d'excellentes propriétés électriques R E V E N D I C A T I O N S 1.- Pièce moulée présentant une grande résistance aux courants de fuite, caractérisée en ce qu'elle est constituée par une résine polyester non saturée et par du gypse calciné ou de l'anhydrite finement broyés, la proportion en poids entre la résine et la charge entant de 1 : 0,8 à 1 : 6, de préférence 1 : 2 à 1 : 4. 2.- Pièce moulée suivant la revendication 1, caractérisée en ce que la charge utilisée est constituée de grains dont les dimensions sont comprises entre 0,005 et O,1 mm. 3.- Pièce moulée suivant la revendication 1, caractérisée en ce qu'elle comporte une charge dont l'assortiment est conforme à la courbe de fuller.